(57)【要約】【課題】  表面精度に優れた研摩面が得られるセリウム系研摩材を製造するために好適なセリウム系研摩材用の原料を提供する。【解決手段】  本発明は、希土類炭酸塩又は希土類酸化物の少なくとも一方、及び希土類モノオキシ炭酸塩又は希土類水酸化炭酸塩の少なくとも一方を含有し、希土類元素であるセリウムを主成分とするセリウム系研摩材用原料とした。また、所定条件での粉末Ｘ線回折測定（２θ＝５〜４０°を含む範囲）において、２θが１０．４±１．０°の範囲に出現する最大ピーク（ａ１）と２８．３±０．７°の範囲に出現する最大ピーク（ａ２）のうち、大きい方のピーク（ａ）のピーク強度（Ａ）と、２θが１５．９±１．０°の範囲に出現する最大ピーク（ｂ１）と１７．８±０．５°の範囲に出現する最大ピーク（ｂ２）のうち、大きい方のピーク（ｂ）のピーク強度（Ｂ）と、から得られる比（Ｂ／Ａ）が０．０１〜２．０となる原料である。【選択図】  なし【特許請求の範囲】
【請求項１】
希土類炭酸塩又は希土類酸化物の少なくとも一方、及び希土類モノオキシ炭酸塩又は希土類水酸化炭酸塩の少なくとも一方を含有し、希土類元素としてはセリウムを主成分とすることを特徴とするセリウム系研摩材用原料。
【請求項２】
管電圧４０ｋＶ、管電流１５０ｍＡ、スキャン速度４°／分、サンプリング幅 ０．０２°の条件にて、ＣｕＫα１線を用いた粉末Ｘ線回折測定を、２θ＝５〜４０°を含む範囲について測定したとき、
２θが１０．４±１．０°の範囲に出現する最大ピーク（ａ１）と２８．３±０．７°の範囲に出現する最大ピーク（ａ２）のうち、大きい方のピーク（ａ）のピーク強度（Ａ）と、
２θが１５．９±１．０°の範囲に出現する最大ピーク（ｂ１）と １７．８±０．５°の範囲に出現する最大ピーク（ｂ２）のうち、大きい方のピーク（ｂ）のピーク強度（Ｂ）と、から得られる比（Ｂ／Ａ）が０．０１〜２．０である請求項１に記載のセリウム系研摩材用原料。
【請求項３】
温度１０００℃、２時間の乾燥質量基準の強熱減量が５質量％〜４５質量％である請求項１又は請求項２に記載のセリウム系研摩材用原料。
【請求項４】
全希土酸化物換算量中の酸化セリウム含有量（ＣｅＯ２／ＴＲＥＯ）が４０質量％以上である請求項１〜３のいずれか１項に記載のセリウム系研摩材用原料。
【請求項５】
請求項１〜４のいずれか１項に記載のセリウム系研摩材用原料を用いて、６００〜１２００℃にて焙焼する工程を有するセリウム系研摩材の製造方法。
【請求項６】
請求項１〜４のいずれか１項に記載のセリウム系研摩材用原料を用いて製造されたセリウム系研摩材。
【請求項７】
請求項５に記載の製造方法により製造されたセリウム系研摩材。
【発明の詳細な説明】
【技術分野】
【０００１】
本発明は、セリウム系研摩材用原料、セリウム系研摩材に関する。詳しくは、希土類モノオキシ炭酸塩又は希土類水酸化炭酸塩、及び希土類炭酸塩又は希土類酸化物を含有し、セリウムを主成分とするセリウム系研摩材用原料及びそれより得られるセリウム系研摩材に関する。
【背景技術】
【０００２】
セリウム系研摩材は、ハードディスク用ガラス基板、液晶又はプラズマディスプレイ用ガラス基板、ＣＲＴ用ガラス等のガラス、水晶、半導体等の研摩に用いられ、特に、ガラスや水晶の研摩に好適なものである。
【０００３】
従来より、このセリウム系研摩材の製造方法として、セリウム系希土類炭酸塩を水溶液中に浸漬させた状態で加熱することによって粉砕する工程を有するものが知られている。この先行技術には、浸漬加熱処理により炭酸塩がモノオキシ炭酸塩になることが記載されている（特許文献１参照）。
【０００４】
また、セリウム系研摩材の原料としては、セリウム系希土類炭酸塩およびセリウム系希土類酸化物を主成分として含み、１０００℃で１時間加熱した場合の強熱減量が乾燥重量基準で０．５〜２５％であることを特徴とするものが知られている（特許文献２参照）。さらに、セリウム塩をはじめとする希土類塩と希土類塩との反応における化学理論量の３倍以上の炭酸水素アンモニウムを水に混ぜて加熱して、沈殿生成した希土類水酸化炭酸塩を焼成するセリウム系研摩材の製造方法が知られている（特許文献３参照）。
【０００５】
【特許文献１】特開２００２−３４８５６３号公報
【特許文献２】特開２００２−３０９２３６号公報
【特許文献３】特開２００３−２３８９４３号公報
【発明の開示】
【発明が解決しようとする課題】
【０００６】
ところで、特許文献１に記載された浸漬加熱処理により得られたモノオキシ炭酸塩からなる原料、特許文献２に記載された炭酸塩及び酸化物を含有する強熱減量が調整された原料、或いは、特許文献３に記載された希土類水酸化炭酸塩からなる原料では、セリウム系研摩材の製造に使用すると、研摩速度が大きく、研摩傷発生の少ない優れた研摩材を製造することができる。しかし、これら先行技術の原料から製造されたセリウム系研摩材は、最近のハードディスク用等のガラス基板の研摩、即ち、非常に高精度な表面精度が要求される研摩用途においては、十分満足すべき研摩が行えなかった。
【０００７】
そこで、本発明は、表面精度に優れた研摩面が得られると共に研摩速度が大きなセリウム系研摩材を製造するために好適なセリウム系研摩材用の原料を提供するものである。また、本発明は、その原料を用いたセリウム系研摩材の製造方法を提供し、非常に高精度の研摩面を実現できると共に研摩速度が大きなセリウム系研摩材を提供することを目的とする。
【課題を解決するための手段】
【０００８】
上記課題を解決すべく、本発明に係るセリウム系研摩材用原料は、希土類炭酸塩又は希土類酸化物の少なくとも一方、及び希土類モノオキシ炭酸塩又は希土類水酸化炭酸塩の少なくとも一方を含有し、希土類元素としてはセリウムを主成分とするものとした。このような原料をセリウム系研摩材の製造に使用すると、焙焼時に焼結が均一かつ適度に起こり、研摩に使用したとき、研摩速度が大きく、精度のよい研摩面が得られる研摩材を製造できる。
【０００９】
本発明に係るセリウム系研摩材用原料では、希土類元素としてはセリウムを主成分とする必要がある。主成分という意味は、原料を酸化物に換算した含有量のうち、希土類元素の中ではセリウムが最も多いこと、すなわち全希土酸化物換算量中では酸化セリウム含有量が最も多いことを示す。そして、原料における全希土酸化物換算量中の酸化セリウム含有量（ＣｅＯ２／ＴＲＥＯ）は、４０質量％以上が好ましく、５０質量％以上がより好ましい。このような原料であると、研摩速度が大きく、長寿命のセリウム系研摩材を製造できるからである。
【００１０】
そして、本発明のセリウム系研摩材では、管電圧４０ｋＶ、管電流１５０ｍＡ、スキャン速度４°／分、サンプリング幅０．０２°の条件にて、ＣｕＫα１線を用いた粉末Ｘ線回折測定を、２θ＝５〜４０°を含む範囲について測定したとき、２θが１０．４±１．０°の範囲に出現する最大ピーク（ａ１）と２８．３±０．７°の範囲に出現する最大ピーク（ａ２）のうち、大きい方のピーク（ａ）のピーク強度（Ａ）と、２θが１５．９±１．０°の範囲に出現する最大ピーク（ｂ１）と１７．８±０．５°の範囲に出現する最大ピーク（ｂ２）のうち、大きい方のピーク（ｂ）のピーク強度（Ｂ）と、から得られる比（Ｂ／Ａ）が０．０１〜２．０であることが好ましい。このピーク強度比（Ｂ／Ａ）が０．０１未満であると、このような原料から製造されたセリウム系研摩材により研摩を行うと研摩傷が発生しやすくなる。また、２．０を超えると、このような原料から製造されたセリウム系研摩材では研摩速度が低くなる。そして、このピーク強度比（Ｂ／Ａ）が０．０２〜１．７であるのがより好ましく、０．０５〜１．５であることがさらに好ましい。
【００１１】
本発明における粉末Ｘ線回折測定については、Ｃｕ−Ｋα１ 線を用い、管電圧４０ｋＶ、管電流１５０ｍＡ、スキャン速度４°／分、サンプリング幅０．０２°、スキャン範囲２θ＝５〜４０°を含む範囲、例えば５〜８０°とする。
【００１２】
また、粉末Ｘ線回折測定により得られるピーク強度については、バックグラウンドが無視できない場合、Ｘ線回折のピーク強度のチャート図において、可能であれば下方接線となるように基線を引いて、ピーク位置でのトップ強度から下方接線の強度を差し引いたものをピーク強度とする。例えば、希土類モノオキシ炭酸塩又は希土類水酸化炭酸塩を含有する希土類炭酸塩を仮焼した原料の場合、２８．３±０．７°に出現する最大ピークは、酸化物のやや幅広いピークであり、基線は通常、２０°付近〜４０°付近に引ける場合が多い。
【００１３】
また、各物質のＸ線回折における最大ピークに関しては、具体的には以下のようになる。例えば、２θが１０．４±１．０°の範囲に出現する最大ピークは、炭酸セリウム水和物（ＩＣＤＤカードＮｏ．３８−０３７７、Ｃｅ２（ＣＯ３）３・８Ｈ２Ｏ）のものであり、セリウム以外にランタンやネオジムなどの希土類元素が含まれていてもほぼ同じ位置にピークが出る。
【００１４】
２θが２８．３±０．７°の範囲に出現する最大ピークは、通常、酸化セリウム（ＣｅＯ２）（ＩＣＤＤカードＮｏ．３４−０３９４又は４３−１００２）、Ｃｅ０．７５Ｎｄ０．２５Ｏ１．８７５（ＩＣＤＤカードＮｏ．２８−０２６６）、Ｃｅ０．５Ｎｄ０．５Ｏ１．７５（ＩＣＤＤカードＮｏ．２８−０２６７）のものである。高純度ＣｅＯ２の場合は、約２８．６°に最大ピークが出現する傾向となるが、セリウム以外にランタンやネオジムなどの希土類元素が含まれると低角度側へシフトする。また、この範囲には炭酸セリウム八水和物のピークも存在するが、炭酸セリウム八水和物のピークの強度は１０．４°付近のものが飛びぬけて大きいため、１０．４±１．０°の最大ピークよりも、２８．３±０．７°の最大ピークの方が大きい場合には影響しないものとなる。尚、本明細書においては、これらの酸化物のピークをＣｅ（ＩＶ）含有希土類酸化物のピークと総称する場合がある。
【００１５】
２θが１５．９±１．０°の範囲に出現する最大ピークは、モノオキシ炭酸セリウム（Ｃｅ２（ＣＯ３）２Ｏ・Ｈ２Ｏ）（ＩＣＤＤカードＮｏ．４４−０６１７）のものであるが、セリウム以外にランタンやネオジムなどの希土類元素を含まれていてもほぼ同じ位置にピークが出る。
【００１６】
２θが１７．８±０．５°の範囲に出現する最大ピークは、水酸化炭酸セリウム（ＣｅＣＯ３ＯＨ）（ＩＣＤＤカードＮｏ．３２−０１８９）のものであるが、セリウム以外にランタンやネオジムなどの希土類元素を含まれていてもほぼ同じ位置にピークが出る。
【００１７】
本発明に係るセリウム系研摩材用原料は、温度１０００℃、２時間の乾燥質量基準の強熱減量が５質量％〜４５質量％であることが好ましい。この強熱減量は、対象物であるセリウム系研摩材用原料を、予め１０５℃で十分乾燥した後の質量減少率により特定するものである。強熱減量が５質量％未満であると、製造された研摩材は研摩傷を発生しやすいものとなり、４５質量％を超えると、製造された研摩材の研摩速度が小さくなる傾向となる。そして、酸化物を含有しない原料では２５〜４０質量％が好ましく、酸化物を含有する原料では、５〜２５質量％が好ましい。
【００１８】
上記した本発明に係るセリウム系研摩材用原料（以下、単に原料と称する場合がある）は、希土類モノオキシ炭酸塩、希土類水酸化炭酸塩、及び希土類炭酸塩、希土類酸化物を材料（以下、これら物質を単に材料と称する場合がある）として製造できるものであるが、これら材料は以下のようにして得ることができる。
【００１９】
まず、本発明における希土類モノオキシ炭酸塩又は希土類水酸化炭酸塩は、次のようにして得られる希土類炭酸塩或いはその中間物質である希土類精製液を利用して製造できる。つまり、セリウム含有希土類精鉱を硫酸分解法またはアルカリ分解法により分解後、分別沈殿、分別溶解によって、主として希土類元素以外の不純物を分離除去し、必要に応じて溶媒抽出法にて、主として希土類成分を分離、精製して希土類精製液を作製する。そして、この希土類精製液と炭酸水素アンモニウム等の炭酸系沈澱剤と混合することにより希土類炭酸塩の沈澱が生成する。これをろ過、水洗して希土類炭酸塩が作製される。このようにして得られた希土類炭酸塩は、Ｘ線回折測定を行うと、炭酸セリウム水和物（ＩＣＤＤカードＮｏ．３８−０３７７、Ｃｅ２（ＣＯ３）３・８Ｈ２Ｏ）とほぼ一致する回折パターンが得られ、モノオキシ炭酸セリウム（Ｃｅ２（ＣＯ３）２Ｏ・Ｈ２Ｏ）（ＩＣＤＤカードＮｏ．４４−０６１７）や水酸化炭酸セリウム（ＣｅＣＯ３ＯＨ）（ＩＣＤＤカードＮｏ．３２−０１８９）とは異なるものである。
【００２０】
本発明における希土類モノオキシ炭酸塩は、上記希土類炭酸塩と水とを混合し、６０〜１００℃にて加熱することにより製造可能である。加熱に関しては、水を希土類炭酸塩と混合する前に加熱しておいても、混合後加熱してもよい。
【００２１】
また、上記希土類精製液と炭酸水素アンモニウム等の炭酸系沈澱剤とを混合すると希土類炭酸塩の沈澱が生成し、これをろ過、水洗すれば希土類炭酸塩となるが、本発明における希土類水酸化炭酸塩は、ろ過、水洗を行わず、つまり沈澱生成したままの状態で、あるいは、炭酸系沈澱剤、アンモニア水等のアルカリを追加して、６０〜１００℃に加熱処理することで生成することができる。そして、上記希土類炭酸塩の沈澱生成に使用する炭酸系沈澱剤の量を希土類精製液に対する理論量の１．２倍以上とするか、沈澱生成後、沈澱剤またはアンモニア水等のアルカリを追加してから加熱するとほぼ確実に水酸化炭酸塩を製造することができる。
【００２２】
さらに、本発明における希土類酸化物は、上記希土類炭酸塩、蓚酸塩、水酸化物等を焙焼することによって製造可能だが、希土類炭酸塩を５５０〜７５０℃の温度で１０時間以上、好ましくは２４時間以上焙焼して製造したものが、研摩傷発生が少なく、研摩速度の大きいセリウム系研摩材を製造するための原料として好適なものである。
【００２３】
そして、本発明のセリウム系研摩材用原料は、希土類炭酸塩又は希土類酸化物の少なくとも一方、及び希土類モノオキシ炭酸塩又は希土類水酸化炭酸塩の少なくとも一方を含有するように混合して製造できるが、この時の混合比は次のようにする。セリウム系研摩材用原料について、混合後仮焼しないで使用する場合には、希土類炭酸塩又は希土類酸化物
： 希土類モノオキシ炭酸塩又は希土類水酸化炭酸塩 のＴＲＥＯ質量における混合比率を９５：５ 〜５：９５とすることが好ましい。より好ましくは、９０：１０〜１０：９０、更に好ましは８０：２０〜２０：８０とする。このような比率で混合すると、上記したＸ線回折ピーク強度比が好適な範囲にあるものを容易に得ることができる。また、原料を混合後仮焼して使用する場合は、上記混合比率は、２０：１よりも、希土類モノオキシ炭酸塩又は水酸化炭酸塩の方が多くなるような混合比を選択すればよいものである。なお、本発明において、原料を製造する場合の焙焼とは、Ｘ線回折測定において希土類酸化物のピークだけが観察されるように焼成することをいい、また原料を製造する場合の仮焼とは、Ｘ線回折測定において希土類酸化物以外のピーク（希土類モノオキシ炭酸塩、希土類水酸化炭酸塩、希土類炭酸塩等）が残る状態まで焼成することをいう。
【００２４】
さらに、本発明のセリウム系研摩材用原料を製造する場合、混合した後の原料に含まれる希土類元素としてはセリウムが主成分であることを要する。そして、ＣｅＯ２／ＴＲＥＯは４０質量％以上が好ましく、５０質量％以上がさらに好ましいものである。また、混合前の各材料、つまり、希土類モノオキシ炭酸塩、希土類水酸化炭酸塩、希土類炭酸塩、希土類酸化物についても４０質量％以上、或いは５０質量％以上のＣｅＯ２／ＴＲＥＯであることが好ましい。例えば、希土類元素としてのセリウムが主成分で、ＣｅＯ２／ＴＲＥＯが４０質量％以上、或いは５０質量％である希土類炭酸塩、またはこの希土類炭酸塩を５５０〜７５０℃にて１０時間以上焙焼して製造した希土類酸化物の少なくとも一方と、この希土類炭酸塩より製造された希土類モノオキシ炭酸塩又は希土類水酸化炭酸塩の少なくとも一方とを混合するようにすれば、混合前の各材料のＣｅＯ２／ＴＲＥＯを、混合後の原料のそれと同じにすることができる。
【００２５】
また、本発明に係るセリウム系研摩材用原料は、希土類炭酸塩に蒸気処理を施すことにより、一部を希土類モノオキシ炭酸塩又は希土類水酸化炭酸塩にして得ることもできる。ここで用いる蒸気は、一般的な蒸気発生用ボイラーにて発生させた１００℃以上の蒸気を使用することができ、蒸気使用量は、ＴＲＥＯ１ｋｇ当たり０．０５〜０．５ｋｇが好ましい。なお、蒸気処理に寄れば、モノオキシ炭酸セリウムが生成しやすい。
【００２６】
別の方法として、希土類炭酸塩を低温（４０℃以上６０℃未満）浸漬加熱処理をすることで、希土類炭酸塩の一部を希土類モノオキシ炭酸塩又は希土類水酸化炭酸塩にし、本発明に係るセリウム系研摩材用原料を製造することも可能である。この場合、希土類炭酸塩と水とを混合後加熱してもよいし、加熱した水に希土類炭酸塩を混合してもよい。また、４０℃未満であると希土類モノオキシ炭酸塩が生成しにくく、６０℃以上になると希土類モノオキシ炭酸塩の割合が多くなりすぎる傾向となる。水の代わりに希薄アンモニア水と混合して低温浸漬加熱すると、一部が希土類水酸化炭酸塩又はモノオキシ炭酸塩となった希土類炭酸塩を得ることができる。
【００２７】
さらに、上記した希土類炭酸塩製造時に、一部を希土類モノオキシ炭酸塩又は希土類水酸化炭酸塩にすることにより、本発明に係るセリウム系研摩材用原料を製造することも可能である。上記希土類精製液と沈澱剤との混合を、５０℃以上の温度で行うと、一部が希土類モノオキシ炭酸塩又は希土類水酸化炭酸塩とすることができる。通常、この方法の場合は希土類モノオキシ炭酸塩を生成し易いが、炭酸系沈澱剤を理論量の１．５倍以上使用すれば、希土類水酸化炭酸塩が生成しやすくなる。
【００２８】
本発明のセリウム系研摩材用原料は、希土類モノオキシ炭酸塩又は希土類水酸化炭酸塩を仮焼することにより製造することもできる。仮焼温度２００〜６００℃、仮焼時間１〜７２時間が好適である。具体的には、仮焼温度２００℃では２４〜７２時間、４００℃では４〜４８時間、６００℃では１〜１２時間が好適な仮焼処理となる。そして、仮焼により原料を製造する場合、仮焼後の強熱減量が５〜２５質量％となるように仮焼することが好ましい。本発明のセリウム系研摩材用原料におけるＸ線回折では、希土類モノオキシ炭酸塩又は希土類水酸化炭酸塩の少なくとも一方、及び希土類酸化物のピークが確認できるものとなる。
【００２９】
また、この仮焼処理は、上記した各材料を混合調整により製造した原料、希土類炭酸塩に蒸気処理を施して製造した原料、希土類炭酸塩を低温浸漬加熱処理して製造した原料、希土類炭酸塩製造の際にその一部を希土類モノオキシ炭酸塩又は希土類水酸化炭酸塩にして製造した原料、の各原料に対して行うことも可能である。仮焼処理をした原料により製造したセリウム系研摩材であると、高精度の被研摩面でありながら、研摩速度を大きくすることができる。この仮焼処理の場合、仮焼に供用する原料には希土類酸化物を含有していないようにすることが好ましい。好適な仮焼温度、仮焼時間、強熱減量については、上記と同様である。そして、希土類モノオキシ炭酸塩または希土類水酸化炭酸塩の少なくとも一方と、希土類炭酸塩を含有する原料とを仮焼した場合、２θで１０．４±１．０°に出現する希土類炭酸塩のピークは消失する傾向となるが、そのピークが検出されることもある。
【００３０】
本発明のセリウム系研摩材用原料は、希土類モノオキシ炭酸塩又は希土類水酸化炭酸塩の少なくとも一方と、仮焼済み希土類炭酸塩とを混合して製造することもできる。この場合、一部に仮焼された希土類炭酸塩を含む希土類炭酸塩或いは、上記した仮焼条件により仮焼した希土類炭酸塩を用いることできる。
【００３１】
さらに、上記した希土類炭酸塩を仮焼処理し、その仮焼済み希土類炭酸塩の一部を希土類モノオキシ炭酸塩または希土類水酸化炭酸塩とされたものを、上記した蒸気処理又は低温浸漬加熱処理を行うことによっても、本発明に係るセリウム系研摩材用原料を製造することができる。
【００３２】
上記した本発明のセリウム系研摩材用原料を用いてセリウム系研摩材を製造する場合、６００〜１２００℃にて当該原料を焙焼するようにすることのが好ましい。焙焼温度が６００℃未満であると、得られたセリウム系研摩材の研摩速度が小さくなり、１２００℃を超えると、得られたセリウム系研摩材によって研摩すると研摩傷が多く発生する傾向となる。この焙焼温度は７００〜１１００℃がより好ましい。そして、焙焼時間としては、０．２〜７２時間が好ましく、０．５〜４８時間がより好ましい。焙焼時間が０．２時間未満であると、得られたセリウム系研摩の研摩速度が小さくなり、７２時間を超えると研摩傷が多く発生する傾向となる。
【００３３】
また、本発明のセリウム系研摩材用原料を用いてセリウム系研摩材を製造する場合、当該原料を、レーザ回折・散乱法による小粒径側からの累積体積５０％の粒径（Ｄ５０）が０．３〜４．０μｍとなるように、粉砕することが好ましい。この粉砕処理には、湿式の媒体ミルを用いることが好ましい。通常、粉砕媒体は球状のものを使用し、直径０．２〜５ｍｍのものを用いることが好ましい。球状以外の媒体の場合、体積が直径０．２〜５ｍｍの球と同じ範囲が好ましい。尚、湿式粉砕処理をする場合には、焙焼前に、ろ過、乾燥、解砕しておくことが好ましいものである。
【００３４】
そして、本発明のセリウム系研摩材用原料を用いてセリウム系研摩材を製造する場合、焙焼後に、乾式粉砕及び乾式分級を行うことが好ましい。焙焼後、湿式粉砕又は湿式分級を行って、セリウム系研摩材スラリーを得ることもできる。当然に、セリウム系研摩材粉末を水等の分散媒と混合することによっても研摩材スラリーを得ることができ、湿式粉砕又は湿式分級を行って得たスラリーを乾燥、粉砕してセリウム系研摩材粉末を得ることも可能である。
【発明の効果】
【００３５】
本発明によれば、研摩速度が大きく、研摩傷発生の少ない優れたセリウム系研摩材を容易に製造することができる。特に、最近のハードディスク用のガラス基板のような研摩、即ち、非常に高精度の表面精度を要求される研摩用途に、極めて好適にセリウム系研摩材を提供することが可能となる。
【発明を実施するための最良の形態】
【００３６】
以下、本発明における最良の実施形態を実施例に基づいて説明するが、本発明は下記実施例に限定されるものではない。
【００３７】
まず、本実施例のセリウム系研摩材を製造した際に用いたセリウム系研摩材用原料について説明する。表１に、本実施例で使用した原料種別の一部を示している。
【００３８】
【表１】
2008013689.tif 000002
【００３９】
表１に示すｄ１〜ｄ１８の各原料は、希土類炭酸塩（ｃ１）、希土類酸化物（ｃ２）、希土類モノオキシ炭酸塩（ｃ３）、希土類水酸化炭酸塩（ｃ４）のいずれかを所定比率で混合調整して得られたものである。そこで、各原料の材料として用いたｃ１〜ｃ４の材料について説明する。
【００４０】
希土類炭酸塩（ｃ１：ＣｅＯ２／ＴＲＥＯ６０質量％）は、次のようにして製造した。中国産希土類炭酸塩（ＣｅＯ２／ＴＲＥＯ６０質量％、この材料をｃ０とする）を塩酸に溶解後、ろ過、水希釈を行い、ＴＲＥＯ５２ｇ／Ｌ、ｐＨ２．０の希土類溶解液を得た。そして、炭酸水素アンモニウム水溶液（０．５ｍｏｌ／Ｌ、約２０℃）を攪拌しているところへ、前記希土類溶解液（約２０℃）を一定の添加速度で６０分間かけて添加し、沈澱を生成し、ろ過、水洗して沈澱を回収した。なお、炭酸水素アンモニウムの使用量は、希土類元素に対する理論量の１．２倍であった。この希土類炭酸塩（ｃ１）のＸ線回折パターンを調べたところ、Ｃｅ２（ＣＯ３）３・８Ｈ２Ｏと一致しており、希土類モノオキシ炭酸塩（Ｃｅ２（ＣＯ３）２Ｏ・Ｈ２Ｏ）や希土類水酸化炭酸塩（ＣｅＣＯ３ＯＨ）のピークは観察されなかった。また中国産希土類炭酸塩（ｃ０）も同じ結果であった。
【００４１】
希土類酸化物（ｃ２：ＣｅＯ２／ＴＲＥＯ６０質量％）は、上記希土類炭酸塩（ｃ１）
を７２０℃にて４８時間焼成することにより得た。この希土類酸化物（ｃ２）のＸ線回折パターンを調べたところ、Ｃｅ（ＩＶ）含有希土類酸化物と一致しており、希土類炭酸塩（Ｃｅ２（ＣＯ３）３・８Ｈ２Ｏ）、希土類モノオキシ炭酸塩（Ｃｅ２（ＣＯ３）２Ｏ・Ｈ２Ｏ）や希土類水酸化炭酸塩（ＣｅＣＯ３ＯＨ）のピークは観察されなかった。
【００４２】
希土類モノオキシ炭酸塩（ｃ３：ＣｅＯ２／ＴＲＥＯ６０質量％）は、上記希土類炭酸塩（ｃ１）と純水を質量比
１：２で混合し、９０℃に昇温して、９０℃を１２時間維持した後、５０℃まで放冷してからろ過することによって得た。この希土類モノオキシ炭酸塩（ｃ３）のＸ線回折パターンを調べたところ、希土類モノオキシ炭酸塩（Ｃｅ２（ＣＯ３）２Ｏ・Ｈ２Ｏ）と一致しており、Ｃｅ（ＩＶ）含有希土類酸化物、希土類炭酸塩（Ｃｅ２（ＣＯ３）３・８Ｈ２Ｏ）、希土類水酸化炭酸塩（ＣｅＣＯ３ＯＨ）のピークは観察されなかった。
【００４３】
希土類水酸化炭酸塩（ｃ４：ＣｅＯ２／ＴＲＥＯ ６０質量％）は、炭酸水素アンモニウム水溶液（０．５ｍｏｌ／Ｌ、約２０℃）を攪拌しているところへ、上記した希土類炭酸塩における希土類溶解液（ＴＲＥＯ５２ｇ／Ｌ、ｐＨ２．０、約２０℃）を一定の添加速度で６０分間かけて添加し、沈澱を生成した後、ろ過しないまま９０℃まで昇温し、９０℃で１２時間維持し、５０℃まで放冷してからろ過、水洗して得た。尚、炭酸水素アンモニウムの使用量は、希土類元素に対する理論量の１．５倍であった。希土類水酸化炭酸塩（ｃ４）のＸ線回折パターンを調べたところ、希土類水酸化炭酸塩（ＣｅＣＯ３ＯＨ）と一致しており、Ｃｅ（ＩＶ）含有希土類酸化物、希土類炭酸塩（Ｃｅ２（ＣＯ３）３・８Ｈ２Ｏ）、希土類モノオキシ炭酸塩（Ｃｅ２（ＣＯ３）２Ｏ・Ｈ２Ｏ）のピークは観察されなかった。
【００４４】
上記のようにして得られたｃ１〜ｃ４の材料を、表１に示す各比率にて混合して、セリウム系研摩材用原料ｄ１〜ｄ１８を製造した。また、ｄ１〜ｄ１８の各原料は仮焼処理を行わなかった。尚、混合していない上記ｃ０、ｃ１、ｃ３の材料については、比較例のセリウム系研摩材用原料として使用した。
【００４５】
次に、表１に示した混合調製以外の方法により得られたセリウム系研摩材用原料について説明する。ここでは、上記した希土類炭酸塩（ｃ１）製造時に、一部を希土類モノオキシ炭酸塩又は希土類水酸化炭酸塩にすることにより原料を製造した場合を示す（以下、この製法を沈殿生成法と称する）。この沈殿生成法は、上記希土類炭酸塩（ｃ１）を製造した際、中国産希土類炭酸塩（ＣｅＯ２／ＴＲＥＯ６０質量％）を塩酸に溶解後、ろ過、水希釈を行い、ＴＲＥＯ５２ｇ／Ｌ、ｐＨ２．０の希土類溶解液を得たが、これに沈殿剤である炭酸水素アンモニウム水溶液を所定条件で添加して、沈殿を生成して、原料を製造するものである。具体的には、攪拌した状態の炭酸水素アンモニウム水溶液（０．５ｍｏｌ／Ｌ、約２０℃）へ、７０℃に加温した希土類溶解液を一定の添加速度で６０分間かけて添加し、沈澱を生成し、ろ過、水洗して沈澱を回収した。この沈殿生成法において、炭酸水素アンモニウムの使用量が、希土類元素に対する理論量の１．２倍の原料（ｅ１）と、１．５倍の原料（ｅ２）、２．０倍の原料（ｅ３）の３種類を製造した。尚、これらのｅ１〜ｅ３のセリウム系研摩材用原料は、ＣｅＯ２／ＴＲＥＯが６０質量％であった。
【００４６】
混合調製以外の別の方法として、希土類炭酸塩に蒸気処理を施してセリウム系研摩材用原料を製造した（以下、蒸気処理法と称する）。この蒸気処理法では、上記希土類炭酸塩（ｃ１）に、ＴＲＥＯ１ｋｇあたり、０．２ｋｇの蒸気（１４０℃、１１８ｋＰａ（１．２ｋｇｆ／ｃｍ２））を、５分間吹きかけてセリウム系研摩材用原料（ｅ４）を製造した。
【００４７】
また、混合調製以外のさらに別の方法として、希土類炭酸塩（ｃ１）を低温浸漬加熱処理してセリウム系研摩材用原料を製造した（以下、低温浸漬加熱処理法と称する）。この低温浸漬加熱処理法では、上記希土類炭酸塩（ｃ１）と、純水とを、質量比１：２として混合（混合液温度２０℃）し、その混合液を５０℃に昇温し、５０℃の状態で１２時間保持後、ろ過することにより、セリウム系研摩材用原料（ｅ５）を製造した。
【００４８】
上記した各セリウム系研摩材用原料（ｄ１〜ｄ１８、ｅ１〜ｅ５）は、ＣｅＯ２／ＴＲＥＯが全て６０質量％であるため、異なるＣｅＯ２／ＴＲＥＯの原料も製造した。ＣｅＯ２／ＴＲＥＯが３４質量％、４０質量％、５０質量％、≧９９．９質量％の各中国産希土類炭酸塩を、上記希土類炭酸塩（ｃ１）と同一条件にて処理し、希土類炭酸塩を調製後、蒸気処理して製造した。蒸気処理の条件は、上記ｅ４の製造時と同じにした。ここでは、原料ｆ１（ＣｅＯ２／ＴＲＥＯ３４質量％、Ｌａ２Ｏ３／ＴＲＥＯ３９質量％）、原料ｆ２（ＣｅＯ２／ＴＲＥＯ４０質量％、Ｌａ２Ｏ３／ＴＲＥＯ３５質量％）、原料ｆ３（ＣｅＯ２／ＴＲＥＯ５０質量％、Ｌａ２Ｏ３／ＴＲＥＯ３０質量％）、原料ｆ４（ＣｅＯ２／ＴＲＥＯ≧９９．９質量％）の４種類を製造した。
【００４９】
上記した各セリウム系研摩材用原料（ｄ１〜ｄ１８、ｅ１〜ｅ５）に関しては、仮焼処理を施していないため、仮焼処理を行った原料も更に製造した。仮焼処理した原料としては、上記希土類炭酸塩（ｃ１）を仮焼処理して製造した原料（ｇ１）、上記希土類モノオキシ炭酸塩（ｃ３）を仮焼処理して製造した原料（ｇ２）、希土類水酸化炭酸塩（ｃ４）を仮焼処理して製造した原料（ｇ３）、上記沈殿生成法における沈殿剤使用量１．５倍で製造した原料（ｅ２）を仮焼処理して製造した原料（ｇ４）、上記蒸気処理法により製造した原料（ｅ４）を仮焼して製造した原料（ｇ５）の５種類を準備した。この５種類に関する仮焼処理は、すべて、５００℃、６時間の仮焼条件で行った。
【００５０】
続いて、上述したセリウム系研摩材用原料を用いて製造したセリウム系研摩材について説明する。セリウム系研摩材の基本的な製造フローを図１に示す。使用した原料は、上記した原料ｄ１〜ｄ１８、原料ｅ１〜ｅ５、原料ｆ１〜ｆ４、原料ｇ１〜ｇ５と、比較のために、中国産希土類炭酸塩（ｃ０）、希土類炭酸塩（ｃ１）、希土類モノオキシ炭酸塩（ｃ３）も原料としてそのまま使用した。これら原料を図１に示す製造フローに従い、表２〜４に示す各セリウム系研摩材（実施例１〜４０、比較例１〜９）を製造した。図１に示す製造フローについて説明すると、まず、湿式粉砕は、原料１００ｋｇに純水２００ｋｇを加えて、アトライター（三井鉱山（株）製：３ｍｍφジルコニア製ボールの粉砕媒体使用）を用いて、５時間の湿式粉砕処理を行った。その後、フィルタープレスによりろ過をし、乾燥処理したものをアトマイザー（不二パウダル（株）製）を用いて解砕した。そして、解砕したものを９００℃、４８時間の焙焼処理をした後、上記アトマイザーを用いて粉砕処理をした。その後、分級装置（ターボクラシファイヤー：日清エンジニアリング（株）製）により、分級処理をして各セリウム系研摩材を製造した。
【００５１】
また、このセリウム系研摩材の製造では、製造条件である焙焼温度とフッ化処理とに関して、その条件を変更して行った。具体的には表２〜表４に示しているが、原料ｅ４については焙焼温度を変えた試験実施した。また、原料ｆ１〜原料ｆ４については、焙焼温度９００℃以外に、研摩材粒径が同じになるように温度調節した試験も実施した。また、フッ化処理については、原料ｅ４、原料ｇ４に関し、湿式粉砕後のスラリーを攪拌しながら、Ｆ／ＴＲＥＯで６質量％に相当する量の１０％ＨＦを添加したものを製造した。
【００５２】
得られた各セリウム系研摩材に関しては、平均粒径（Ｄ５０）、ＢＥＴ法による比表面積の測定を行い、さらに研摩速度、研摩傷、被研摩面の表面性状（表面粗さＲａ、微小うねり）を調査した。その結果を表２〜表４に示す。また、使用した原料については、そのＸ線回折により得られた各ピーク強度及びその強度比、強熱減量を調べた。以下に、各測定に関して説明する。
【００５３】
平均粒径（Ｄ５０）の測定：レーザー回折・散乱法粒子径分布測定装置（（株）堀場製作所製：ＬＡ−９２０）を使用して、各研摩材原料及び各セリウム系研摩材の粒度分布を測定することにより、平均粒径（Ｄ50：小粒径側からの累積質量５０質量％における粒径＜メジアン径＞）を求めた。
【００５４】
ＢＥＴ法比表面積（ＢＥＴ）の測定：ＪＩＳ  Ｒ  １６２６-1996（ファインセラミックス粉体の気体吸着ＢＥＴ法による比表面積の測定方法）の「６．２  流動法  の（３．５）一点法」に準拠して、セリウム系研摩材の比表面積の測定を行った。その際、キャリアガスであるヘリウムと、吸着質ガスである窒素の混合ガスを使用した。
【００５５】
研摩速度：研摩機として、研摩試験機（ＨＳＰ−２Ｉ型、台東精機（株）製）を用意した。この研摩試験機は、スラリー状の研摩材を研摩対象面に供給しながら、当該研摩対象面を研摩パッドで研摩するものである。研摩材スラリーの砥粒濃度は、１００ｇ／Ｌとした（分散媒は水のみ）。本研摩試験では、スラリー状の研摩材を５リットル／分の割合で供給することとし、研摩材を循環使用した。なお、研摩対象物は６５ｍｍφの平面パネル用ガラスとした。また、研摩パッドはポリウレタン製のものを使用した。研摩面に対する研摩パッドの圧力は９．８ｋＰａ（１００ｇ／ｃｍ2）とし、研摩試験機の回転速度は１００ｍｉｎ−１（ｒｐｍ）に設定し、所定時間研摩をした。そして、特定時間の研摩処理を行った後、水洗、乾燥し、研摩前後のガラス重量を測定して研摩によるガラス重量の減少量を求め、この値に基づき研摩値を求めた。本研摩評価では、この研摩値を用いて研摩速度を評価した。なお、この研摩速度の評価値は、表４で示すように、比較例１のセリウム系研摩材により得られた研摩値を基準（１００）とし、他の研摩速度の評価値を算定した。後述する研摩傷、算術平均微小うねり及び算術平均表面粗さ（Ｒａ）の測定対象は、特定時間の研摩処理を行った後、水洗、乾燥したガラスである。
【００５６】
研摩傷：研摩傷評価は、３０万ルクスのハロゲンランプを光源として用いる反射法で研摩後のガラス表面を観察し、大きな傷および微細な傷の数を点数化し、１００点を満点として減点評価する方式で行った。この傷評価では、ハードディスク（ＨＤ）用あるいはＬＣＤ用のガラス基板の仕上げ研摩で要求される研摩精度を判断基準とした。具体的には表４及び表５中、「◎」は、９８点以上（ＨＤ用・ＬＣＤ用ガラス基板の仕上げ研摩に非常に好適）であることを、「○」は、９８点未満９５点以上（ＨＤ用・ＬＣＤ用ガラス基板の仕上げ研摩に好適）であることを、「△」は、９５点未満９０点以上（ＨＤ用・ＬＣＤ用ガラス基板の仕上げ研摩に使用可能）であることを、そして「×」は、９０点未満（ＨＤ用・ＬＣＤ用ガラス基板の仕上げ研摩に使用不可）であることを示す。
【００５７】
算術平均微小うねり：算術平均微小うねりは、３次元表面構造解析顕微鏡（Ｚｙｇｏ社製ＮｅｗＶｉｅｗ２００）を用い、測定波長を０．２〜１．４ｍｍとして基板の所定領域を白色光で研摩面を走査して測定した。
【００５８】
算術平均表面粗さＲａ：この算術平均表面粗さは、プルーブ顕微鏡ＳＰＡ−４００（エスエスアイ・ナノテクノロジー（株）製）を用いてＤＦＭ（ダイナミックフオースモード）を使用して、研摩表面の中の１０μｍ×１０μｍ範囲を測定することによって、算術平均表面粗さ（Ｒａ：ｎｍ）値を求めた。
【００５９】
Ｘ線回折：Ｘ線分析装置（マックサイエンス（株）製、ＭＸＰ１８）により各原料の結晶回折分析を行った。測定条件は、Ｃｕ−Ｋα１線を用い、管電圧４０ｋＶ、管電流１５０ｍＡ、スキャン速度４°／分、サンプリング幅０．０２°、スキャン範囲２θ＝５°〜８０°とした。そして、得られたＸ線回折パターンより、２θ＝５〜４０°を含む範囲内で、２θが１０．４±１．０°の範囲に出現する最大ピーク（ａ１）と２８．３±０．７°の範囲に出現する最大ピーク（ａ２）とを特定し、この双方の最大ピーク強度を比較して、大きい方のピーク強度（Ａ）を決定した。同様に、２θが１５．９±１．０°の範囲に出現する最大ピーク（ｂ１）と１７．８±０．５°の範囲に出現する最大ピーク（ｂ２）とを特定し、この双方の最大ピーク強度を比較して、大きい方のピーク強度（Ｂ）と決定した。そして、そのピーク強度比（Ｂ／Ａ）を算出した。
【００６０】
強熱減量：強熱減量は、原料を１０５℃、２４時間乾燥したものについて、ＪＩＳ  Ｋ  ００６７−１９９２「化学製品の減量及び残分試験方法」の４．２強熱減量試験に準拠して測定した。但し、このＪＩＳ規格では、強熱温度が６５０±５０℃と規定されているが、この温度では安定した結果が得られないため、強熱温度を１０００±５０℃として測定した。
【００６１】
【表２】
2008013689.tif 000003
【００６２】
【表３】
2008013689.tif 000004
【００６３】
【表４】
2008013689.tif 000005
【００６４】
表２〜表４に示すように、本実施例のセリウム系研摩材では、研摩速度や研摩傷に関して良好な特性を備えていることが判明した。特に、研摩傷や微小うねりの結果より、ハードディスク用のガラス基板のような研摩、即ち、非常に高精度の表面精度を要求される研摩用途に極めて好適なものとなることが判明した。
【図面の簡単な説明】
【００６５】
【図１】セリウム系研摩材の製造フロー図。
【図１】
2008013689.tif 000006